(57)【特許請求の範囲】
【請求項１】
ＭＦＩ型ゼオライト構造と１質量％未満のホウ素含有量を有するホウ素含有ケイ酸塩をベースとする、メチル−ｔｅｒｔ−ブチルエーテルをイソブテンとメタノールへ分解する触媒の製造方法であって、以下の工程
ａ）少なくとも１種のＭＦＩ型ゼオライト構造を有するホウ素含有ケイ酸塩を含む水性懸濁液を準備する工程、
ｂ）ｐＨ値を１〜５に調整するために酸を添加する工程、
ｃ）前記懸濁液を撹拌する工程、
ｄ）得られた固形物を単離する工程、
ｅ）前記固形物を任意に洗浄する工程、
ｆ）前記固形物を焼成する工程
を含む前記方法。
【請求項２】
前記懸濁液中に含まれるケイ酸塩が、２〜４のＳｉＯ2／Ｂ2Ｏ3モル比を有していることを特徴とする、請求項１に記載の方法。
【請求項３】
前記懸濁液中に含まれるケイ酸塩が、２．３〜３．７のＳｉＯ2／Ｂ2Ｏ3モル比を有していることを特徴とする、請求項２に記載の方法。
【請求項４】
前記懸濁液中に含まれるケイ酸塩が、アルミニウム含有量を０．１質量％未満有しており、またはアルミニウムを含んでいないことを特徴とする、請求項１から３までのいずれか１項に記載の方法。
【請求項５】
前記懸濁液中に含まれるケイ酸塩が、少なくとも前記酸の添加後に、ホウ素含有量を１質量％未満有していることを特徴とする、請求項１から４までのいずれか１項に記載の方法。
【請求項６】
前記懸濁液中に含まれるケイ酸塩が、少なくとも前記酸の添加後に、ホウ素含有量を０．５質量％未満有していることを特徴とする、請求項５に記載の方法。
【請求項７】
前記工程ａ）のケイ酸塩が、３００ｍ2／ｇ〜５００ｍ2／ｇのＢＥＴ法で測定される表面積を有することを特徴とする、請求項１から６までのいずれか１項に記載の方法。
【請求項８】
前記工程ａ）のケイ酸塩が、３３０ｍ2／ｇ〜４７０ｍ2／ｇのＢＥＴ法で測定される表面積を有することを特徴とする、請求項７に記載の方法。
【請求項９】
前記工程ｂ）のｐＨ値を調整する工程が、塩酸の添加により行われることを特徴とする、請求項１から８までのいずれか１項に記載の方法。
【請求項１０】
前記工程ｂ）のｐＨ値を調整する工程が、リン酸の添加により行われることを特徴とする、請求項１から８までのいずれか１項に記載の方法。
【請求項１１】
前記工程ｃ）の前記懸濁液を撹拌する工程が、最高８０℃で行われることを特徴とする、請求項１から１０までのいずれか１項に記載の方法。
【請求項１２】
前記工程ｃ）の前記懸濁液を撹拌する工程が、最高２５℃で行われることを特徴とする、請求項１０に記載の方法。
【請求項１３】
前記工程ｃ）の前記懸濁液を撹拌する工程が、少なくとも２４時間行われることを特徴とする、請求項１から１２までのいずれか１項に記載の方法。
【請求項１４】
前記工程ｄ）の固形物を単離する工程が、真空ろ過または加圧ろ過により行われることを特徴とする、請求項１から１３までのいずれか１項に記載の方法。
【請求項１５】
前記工程ｅ）における固形物が、水で洗浄されることを特徴とする、請求項１から１４までのいずれか１項に記載の方法。
【請求項１６】
前記工程ｆ）の前記固形物を焼成する工程が、最高５００℃の温度で行われることを特徴とする、請求項１から１５までのいずれか１項に記載の方法。
【請求項１７】
前記工程ｆ）の前記固形物を焼成する工程が、最高３５０℃の温度で行われることを特徴とする、請求項１６に記載の方法。
【請求項１８】
前記工程ｆ）の前記固形物を焼成する工程が、窒素を含む雰囲気中で行われることを特徴とする、請求項１から１７までのいずれか１項に記載の方法。
【請求項１９】
前記工程ｆ）の前記固形物を焼成する工程が、純粋な窒素流中または気流中で行われることを特徴とする、請求項１８に記載の方法。
【請求項２０】
前記工程ｆ）で得られた固形物が、水で洗浄され、続いて工程ｆ）が繰り返されることを特徴とする、請求項１から１９までのいずれか１項に記載の方法。
【請求項２１】
前記焼成された固形物が、メタノールで処理されることを特徴とする、請求項１から２０までのいずれか１項に記載の方法。
【発明の詳細な説明】
【技術分野】
【０００１】
本発明は、ゼオライト構造のホウ素含有ケイ酸塩をベースとする触媒の製造方法、ならびにその方法により得られる触媒に関する。
【０００２】
イソブテンは、化学産業において、多数の有機化合物を製造するための有用な出発原料である。イソブテンは、タイヤ産業ではブチルゴムの製造に使用され、ならびにポリイソブテン、特に潤滑剤添加物および燃料添加剤のための中間生成物、ならびに接着剤およびシーラントのための中間生成物を得るために使用される。さらに、イソブテンは、アルキル化剤として、特にｔｅｒｔ−ブチル芳香族化合物の合成に、および中間生成物として、過酸化物の生成に使用される。さらに、イソブテンは、メタクリル酸およびそのエステルの前駆体として使用されることがある。ここで、Ｐｌｅｘｉｇｌａｓ（登録商標）の製造に使用されるメチルメタクリレートが例として挙げられる。イソブテンからのさらなる生成物は、分岐鎖状のＣ5アルデヒド、Ｃ5カルボン酸、Ｃ5アルコールおよびＣ5オレフィンである。したがって、イソブテンは、世界市場で需要が増している付加価値の高いものである。多くの適用に決定的であるのは、イソブテンの化学的純度である；ここで、９９．９％までの純度が求められる。
【０００３】
原材料であるイソブテンは、石油ベンジン留分、製油所のＦＣＣ装置またはスチームクラッカーからのＣ4留分中に生じ、したがって、別のアルケンと、炭素原子数が同一の飽和炭化水素との混合物として存在している。Ｃ4カットの後処理では、第一段階でＣ4留分の約５０％になるブタジエンが、抽出蒸留により分離されるか、または選択的水素化により反応して直鎖状ブテンになる。残留混合物、いわゆるラフィネート１は、５０％までがイソブテンからなる。イソブテンおよび１−ブテンの物理的特性は、ほぼ同一であるため、蒸留法または抽出法によるイソブテンの効率のよい分離は不可能である。
【０００４】
物理的な分離法の代替案は、イソブテンの誘導体化である、それというのは、イソブテンが、残っているＣ4成分よりも高い反応性を有しているからである。誘導体を容易にラフィネート１から分離して、続いて再び所望の生成物であるイソブテンと誘導体化剤とに分解できることが前提条件である。ここで、重要な方法は、水と反応させてｔｅｒｔ−ブタノールにして、メタノールと反応させてメチル−ｔｅｒｔ−ブチルエーテル（ＭＴＢＥ）にすることである。Ｈｕｅｌｓプロセスによれば、前記ＭＴＢＥ合成は、液相において酸触媒作用により１００℃未満の温度にて実施される。ここで、イオン交換体、例えば、スチレンおよびジビニルベンゼンのスルホン化コポリマーが、不均一触媒として使用される。前記合成に続いて、次のプロセス工程において、ＭＴＢＥは、沸点の差が大きいため、前記Ｃ4カットから容易に蒸留分離することができ、続いて選択的に、生成物であるイソブテンとメタノールとに再分解することができる。前記副生成物のメタノールは、循環においてＭＴＢＥ合成に返送されてよい。したがって、Ｃ4再生およびＭＴＢＥ合成のための既存の設備は、前記ＭＴＢＥ分解のプロセス工程の分、拡張されてよい。
【０００５】
ＭＴＢＥの分解は、吸熱性の平衡反応である。したがって、熱力学的平衡は、温度の上昇に伴って分解生成物の方向に移動する。圧力の上昇は、出発材料であるＭＴＢＥの方向に化学的平衡を移動させる。前記ＭＴＢＥ分解は、液相で均一に実施されてもよく、気相で不均一触媒作用により実施されてもよい。均一触媒の耐性が低く、かつ液相での平衡転化率が比較的低いため、ＭＴＢＥを固体触媒で気相分解するのが好ましい。大気圧での気相反応では、すでに１６０℃超で、平衡転化率約９５％が達成される。
【０００６】
工業的な運転では、下流プロセスにおいて、気体を圧縮するための費用を節約し、かつ冷却水による凝縮を同時に実施できるようにするために、絶対圧７ｂａｒ、したがって予期される成分の蒸気圧を超える圧力が反応媒体において得られるように努力がなされる。前記ＭＴＢＥ分解は、酸性触媒の存在下に行われる。文献には、非晶質および結晶質のアルミノケイ酸塩、ならびにケイ素もしくはアルミニウムに担持されたリン酸の金属硫酸塩、およびイオン交換体樹脂の適用性が報告されている。しかし、前記酸性触媒作用によるＭＴＢＥ分解の詳細な機構は、これまで文献において示されなかった。
【０００７】
前記不均一触媒作用による気相分解の反応温度が高いため、イソブテンおよびメタノールの他に、いくつかの不所望の副生成物が生じる。メタノールの脱水は、不所望な反応生成物であるジメチルエーテル（ＤＭＥ）をもたらす。イソブテンは、二量化して、オリゴマーである２，４，４−トリメチル−１−ペンテン（ＴＭＰ−１）および２，４，４−トリメチル−２−ペンテン（ＴＭＰ−２）になる。触媒系によっては、さらなるオリゴマー化反応、例えば、三量体の形成が排除されない。さらに、イソブテンと水とが平衡反応してｔｅｒｔ−ブタノール（ＴＢＡ）になることが予期される。さらに、ＭＴＢＥと水とが反応して直接ＴＢＡおよびメタノールになることが排除されない。
【０００８】
後続適用のためのイソブテンの純度に対する要求が高いため、前記不所望な副生成物の形成は可能な限り抑えらねばならない。ここで、焦点は、主に、イソブテンが後続反応してオリゴマーになること、およびメタノールが脱水してＤＭＥになることを最小限に抑えるという目的にある、それというのは、副生成物の形成が、精製の費用を決定的に確定する一方、他方では、生成物であるイソブテンおよびメタノールに関する収率を低下させるからである。前記ＭＴＢＥ分解に使用される触媒は、不所望な成分の形成において決定的な役割を果たしている。
【０００９】
酸性の特性を有する多数の触媒は、エーテルの気相分解に関する文献に記載されている。複数の特許は、スルホン酸をエーテル分解のための触媒として特許請求の範囲に記載しており、主要成分であるイソブテンおよびメタノールに関する選択性は、転化率５５％までで８９．３％もしくは９７．８％までであることを保証している。しかし、酸性の強い触媒、例えば、スルホン酸およびリン酸の使用が、イソブテンの選択性を急落させることが確認されている。
【００１０】
非晶質もしくは結晶質のアルミノケイ酸塩ならびに変性されたアルミノケイ酸塩は、多数の刊行物の対象である。アルミノケイ酸塩を使用する場合、通常、１５０〜３００℃の反応温度および１〜７ｂａｒの圧力が操作される。多くの特許は、非晶質または結晶質のアルミノケイ酸塩を特許請求の範囲に記載しており、このアルミノケイ酸塩は、０．１〜８０％のアルミニウムの割合を有しており、それによって９８％の転化率で、イソブテンもしくはメタノールに関する選択性は、９９．８％もしくは９９．２％までに達する。
【００１１】
さらに、アルミノケイ酸塩の他に、中程度の電気的陰性の元素、例えば、マグネシウム、チタン、バナジウム、クロム、鉄、コバルト、マンガン、ニッケル、ジルコニウムおよびホウ素の金属酸化物が、前記エーテル分解のために記載されている。さらに、前記触媒の酸性度に影響を及ぼすために、アルミノケイ酸塩に前記金属酸化物がドープされてよい。
【００１２】
あらゆる触媒系は、前記ＭＴＢＥの分解に関して高活性（７０％以上）を有することが明らかである。イソブテンおよびメタノールに関する選択性の比較において、前記材料間の相違を確認できる。ここで、固形物の組成、さらなるドーパントまたは表面性質との直接的な関連は認められない。
【００１３】
ゼオライトは、酸素原子により互いに結合している、［ＳｉＯ4］および［ＡｌＯ4］四面体からの三次元アニオン骨格を有する脱水された結晶質のアルミノケイ酸塩である。このゼオライト骨格は、多くの場合、チャンネルおよびキャビティからの高配向の結晶構造を形成している。前記アニオン骨格電荷の電荷補償のためにカチオンが用いられ、このカチオンは、交換することができる、もしくは可逆的に除去することができる。単位セルの化学組成は、以下の一般式により示される：
【化１】
0006407154.tif 000002
前記式中、ｎは、カチオンＭのイオン価を表しており、ｗは、単位セル１つあたりの水分子の数である。Ｓｉ／Ａｌ比は、以下が成り立つ：ｙ／ｘは１以上である。アルミニウムもしくはケイ素の、別の網目構造を形成する元素による同形置換は、変化に富んだ多様なゼオライト類似の材料をもたらす。この置換性を考慮すると、ゼオライトおよびゼオライト類似材料の一般式は以下の通りである：
【化２】
0006407154.tif 000003
前記式中、ＭおよびＭ’は、交換可能な、もしくは交換不可能なカチオンを表しており、Ｎは、非金属カチオンを表しており、（ａｑ）pは、強く結合した水を表し、ｑＹは、水も含むソルビン酸分子を表し、（ＯＨ）2aは、網目構造破損箇所のヒドロキシ基を表す。電荷補償がプロトンにより行われる場合、ゼオライト特性に応じて、弱い酸性度ないし強い酸性度を有する、プロトン交換されたゼオライトが存在している。前記特性および大きい比表面積（１００ｍ2／ｇより大きい）を有する定義された細孔系は、ゼオライトを酸性触媒作用による、形状選択性の、不均一な反応のための触媒としてあらかじめ定めている。分子直径の大きさの順序になっている前記細孔開口部の寸法は、選択的な吸着剤としてのゼオライトの特別な適性を引き起こし、そのため「分子ふるい」という用語が確立している。
【００１４】
天然ゼオライトおよびゼオライト類似物質に対しては、ＩＺＡによって「Ａｔｌａｓ  ｏｆ  Ｚｅｏｌｉｔｅ  Ｓｔｒｕｃｔｕｒｅ  Ｔｙｐｅｓ」において、ホスト骨格の位相を基とする命名法が提案され、ＩＵＰＡＣにより許可された。したがって、多くの場合の合成ゼオライトは、３文字の構造コードを組み合わせることにより命名されている。例として、ＳＯＤ（Ｓｏｄａｌｉｔｈ）、ＬＴＡ（Ｚｅｏｌｉｔｈ  Ａ）、ＭＦＩ（Ｐｅｎｔａｓｉｌ  Ｚｅｏｌｉｔｈ）、ＦＡＵ（Ｚｅｏｌｉｔｈ  Ｘ、Ｚｅｏｌｉｔｈ  Ｙ、Ｆａｕｊａｓｉｔ）、ＢＥＡ（Ｚｅｏｌｉｔｈ  Ｂｅｔａ）およびＭＯＲ（Ｍｏｒｄｅｎｉｔ）の構造型が挙げられる。
【００１５】
ＭＦＩ構造型のゼオライトは、いわゆる「中程度の細孔の（ｍｉｔｔｅｌｐｏｒｉｇ）」ゼオライトである。この構造型の利点は、「狭細孔の」構造型（ＳＯＤ、ＬＴＡ）および「広細孔の」構造型（ＦＡＵ、ＢＥＡ、ＭＯＲ）と比べて均一なチャンネル構造であることである。前記ＭＦＩ構造型は、結晶質で、微細孔のアルミノケイ酸塩の系列に含まれており、その現象において、きわめて形状選択性で温度安定性のゼオライトであるが、酸度の高いゼオライトでもある。しかし、酸度の強いゼオライトをＭＴＢＥ分解のための触媒として使用することは、前述の通り、イソブテンの選択性を急落させる。
【００１６】
先行技術において、ＭＴＢＥの分解における触媒としてのホウ素ゼオライトの使用に関する証明は多少ある：
例えば、ＤＥ２９５３８５８Ｃ２は、ＭＴＢＥ分解における触媒としての「ボラライト」の使用を記載している。このボラライトは、ホウ素で変性されたシリカ（Ｋｉｅｓｅｌｓａｅｕｒｅ）であり、ゼオライト構造を有する、多孔性の結晶構造を有するケイ素およびホウ素の複酸化物（Ｄｏｐｐｅｌｏｘｉｄｅ）である。前記ボラライトの構造型についての記載はない。その製造は、ｐＨ値９〜１４にて熱水条件下に行われる。
【００１７】
ＥＰ０２８４６７７Ａ１からは、窒素を含む油、例えば、シェールオイルを分解するための触媒の製造方法が公知であり、この触媒は、ゼオライト構造のホウ素を含む結晶質の材料をベースとしている。考えられるゼオライト構造として、ＺＳＭ−５、ＺＳＭ−１１、ＺＳＭ−１２、ベータおよびＮｕ−１が挙げられる。この製造は、塩基性環境で行われる。ＭＴＢＥを分解するための前記触媒の適性は、詳しく説明されていない。
【００１８】
先行技術を踏まえて、本発明の課題は、新規の触媒であって、形状選択性および温度安定性であるだけでなく、さらに制御して調整可能な酸性度も有しており、その結果、ＭＴＢＥを分解することを特徴とする、つまり、ＭＴＢＥの高活性の分解の他に、主要生成物であるイソブテンおよびメタノールへの高い選択性を同時に保証する前記触媒を準備することである。
【００１９】
前記課題は、本発明によれば、請求項１に記載のゼオライト構造のホウ素−ケイ酸塩をベースとする触媒の製造方法により、もしくは前記方法により得られる触媒により解決される。
【００２０】
ケイ酸塩は、オルトケイ酸Ｓｉ（ＯＨ）4の塩およびエステルおよびその縮合性生物である。本発明の範囲における「ホウ素含有ケイ酸塩」（略して：「ホウ素ケイ酸塩」）は、ホウ素を酸化物の形態で含むケイ酸塩である。「ゼオライト構造」とは、ゼオライトに相当する形態であると理解される。「ゼオライト類似」という概念は、同義に用いられる。よく知られている定義によれば、ゼオライトは、アルミノケイ酸塩の群、つまり、アルミニウムを酸化物の形態で含むケイ酸塩に含まれる。ここに記載されるホウ素ケイ酸塩は、その形態に関してゼオライトに相当するため、以下に略して「ホウ素ゼオライト」とも表される。しかし、「ホウ素ゼオライト」の概念の使用は、前記材料が、必ずしもアルミニウムを含む必要があることを意味するのではない。本発明によるホウ素ゼオライトは、（不純物または微量成分は別として）むしろアルミニウムを含んでいないのが好ましい。
【００２１】
本発明による方法により変性されたホウ素ゼオライトは、ＭＴＢＥをイソブテンとメタノールに分解するための活性触媒および選択的触媒であることが明らかになった。この結果は、ごくわずかなオリゴマー化率（Ｃ8選択性０．００２５％まで）、およびこれまでに観察された最も低いＤＭＥ選択性（０．２％まで）で転化率９０％までを有している触媒である。
【００２２】
したがって、本発明の対象は、以下の工程を含む、ホウ素ケイ酸塩をベースとする触媒の製造方法である：
ａ）少なくとも１種のゼオライト構造を有するホウ素含有ケイ酸塩を含む水性懸濁液を準備する工程、
ｂ）ｐＨ値を１〜５に調整するために酸を添加する工程、
ｃ）前記懸濁液を撹拌する工程、
ｄ）得られた固形物を単離する工程、
ｅ）前記固形物を任意に洗浄する工程、
ｆ）前記固形物を焼成する工程。
【００２３】
本発明による方法では、ＭＦＩ構造型のホウ素ゼオライトが使用されるのが特に好ましい、それというのは、このホウ素ゼオライトは、多数の利点をもたらすからである。ゼオライトの酸性度は、ヘテロ原子のケイ素骨格への組み込の影響を以下の通り受けやすいことが公知である：
0006407154.tif 000004
【００２４】
それによれば、ホウ素を含むゼオライトは、アルミニウムおよびケイ素のみを含むゼオライトよりもはるかに酸性が低いゼオライトである。これは、期待通りではない、それというのは、ホウ素は、アルミニウムよりも高い電子陰性度を有しているからである。
【００２５】
本発明による方法によれば、Ｓｉ／Ｂ比は、幅広い範囲で変化してよく、それによって触媒作用による性質を調整するための多くの可能性を提供する。さらに、ＭＦＩ構造型ゼオライトは、均一なチャンネル構造を有しており、それによって、きわめて形状選択性および温度安定性であることを特徴としている。寸法（Ｄｉｍｅｎｓｉｏｎｉｅｒｕｎｇ）が小さいため、前記構造型のゼオライトは、特に耐コークス性であることが推定される。
【００２６】
本発明による方法の範囲において、工程ａ）の少なくとも１種のゼオライトが、２〜４、好ましくは２．３〜３．７、特に好ましくは３のＳｉＯ2／Ｂ2Ｏ3モル比を有しているのが有利である。
【００２７】
上述の通り、本発明によるホウ素ゼオライトは、厳密な意味においてゼオライトではない、それというのは、前記ホウ素ゼオライトはアルミニウムを含んでいないからである。前記ホウ素ゼオライトが、アルミニウムを含んでいないか、またはせいぜい不純物の形態で、または微量成分としてアルミニウムを有しているのが好ましい。０．１質量％未満のアルミニウム含有量は許容されうる。
【００２８】
しかし、本発明による触媒のホウ素含有量が１質量％未満であることが決定的である。過剰に多いホウ素含有量は、副生成物形成を促進することがある。ホウ素含有量は、さらに０．５質量％未満であるのが好ましく、０．３質量％であるのが殊に好ましい。前記懸濁液中に準備されたホウ素含有ケイ酸塩が、過剰に多いホウ素含分を有している場合、この含分は、酸処理により減らすことができる。すなわち、Ａｌと比べて、Ｂは、酸によってきわめて良く洗浄除去することができる。例えば、酸処理により、未処理のケイ酸塩のホウ素含有量を１質量％から約０．１質量％に下げることができる。したがって、前記懸濁液中に含まれるケイ酸塩は、少なくとも酸の添加後に、前記範囲のホウ素含分を有しているのが望ましい。
【００２９】
前記触媒特性のためには、工程ａ）のホウ素ケイ酸塩が、３００ｍ2／ｇ〜５００ｍ2／ｇ、好ましくは３３０〜４７０ｍ2／ｇ、特に好ましくは３７０〜４３０ｍ2／ｇのＢＥＴ法で測定される表面積を有する場合に有利である。
【００３０】
固形体化学で用いることができる多数の方法のうち、熱水合成は、本発明による方法で使用されるゼオライトの特に好適な合成である。それに加えて、ゼオライト合成のさらなる方法が考えられる。前記ゼオライト合成に必須の出発材料は、以下の４つのカテゴリーに分類することができる：Ｔ原子の供給源（ホウ素もしくはケイ素供給源）、構造規定剤、鉱化剤、および溶媒。
【００３１】
ゼオライト合成で頻繁に使用されるケイ素供給源は、シリカゲル、熱分解法シリカ、シリカゾル（コロイド状に溶解されたＳｉＯ2）およびアルカリ金属ケイ酸塩である。よく知られているホウ素供給源は、ホウ酸またはアルカリホウ酸塩である。
【００３２】
前記構造規定化合物は、構造を統制する特性を有しており、かつ生じたゼオライト構造を合成の間に安定させるものである。構造規定剤は、一般に、一価または多価の無機または有機カチオンである。水の他に、塩基（ＮａＯＨ）、塩（ＮａＣｌ）または酸（ＨＦ）が、無機カチオンもしくはアニオンとして使用される。ゼオライト合成の場合に考慮される有機化合物は、特に、アルキルアンモニウム水酸化物またはアリールアンモニウム水酸化物である。
【００３３】
前記鉱化剤は、核形成および結晶形成に必要となる遷移状態の形成を触媒作用する。これは、溶液工程、沈降工程または結晶化工程により行われる。さらに、前記鉱化剤は、溶解度を高め、それによって前記溶液中の成分の濃度を高める。鉱化剤として、水酸化物イオンが使用されてよく、それによって、ゼオライト合成のための理想的なｐＨ値に調整することができる。ＯＨ濃度の上昇に伴って、ケイ素種の縮合が減少する一方、アルミニウムアニオンの縮合は常に一定である。したがって、ｐＨ値が高い場合、アルミニウムが豊富なゼオライトの形成が促進され、ケイ素が豊富なゼオライトは、ｐＨ値が比較的低い場合に形成されるのが好ましい。アルミニウムをほとんど含まないホウ素ケイ酸塩の場合、ｐＨ値９〜１１は、１質量％未満の過剰に少ないホウ素の含有量をもたらす。ゼオライト合成で多くの場合に使用される溶媒は、水である。
【００３４】
前記ゼオライトの合成の場合、反応性のＴ原子供給源、鉱化剤、構造規定剤および水が混合され、ここで、懸濁液が生じる。前記合成ゲルのモル組成は、反応生成物に影響を及ぼすための重要な要因である：
【化３】
0006407154.tif 000005
前記式中、ＭおよびＮは、アルカリ金属イオンまたはアルカリ土類金属イオンを表しており、Ｒは、有機の構造規定剤を表している。さらに、係数ａ〜ｅは、二酸化ケイ素１モルに対するモル比を示している。
【００３５】
前記係数に関して、以下の値であるのが好ましい：
0006407154.tif 000006
【００３６】
前記懸濁液を、オートクレーブに移して、アルカリ性条件、自生圧、および１００〜２５０℃の温度に、数時間ないし複数週間さらす。熱水条件下に、前記合成溶液を過剰飽和させ、これによって、核形成およびそこで始まる結晶成長が開始する。前記核形成の他に、前記ゼオライト合成では、結晶化の温度および時間が開始に決定的である。前記結晶化が動的プロセスであるため、形成された結晶は、再び溶解されて変換される。オストワルドの段階則に相応して、まずエネルギーの最も高い種が形成し、続いてエネルギーが乏しい種の形成が段階的に行われる。結晶化時間は、特に、ゼオライト構造にも左右される。ＭＦＩ構造型のゼオライトの場合、本発明によれば、結晶化は３６時間後に終了する。
【００３７】
前記熱水合成に続いて、前記構造規定剤が、４００〜６００℃の気流における焼成により除去される。ここで、有機物が燃焼されて、二酸化炭素、水および酸化窒素になる。
【００３８】
前記ホウ素ケイ酸塩を変性するために、工程ｂ）において酸処理が実施され、ここで、ホウ素含有量が減少に至る。これは、ゼオライトの活性を上昇させる、もしくは所望の活性中心の選択的な製造をもたらす。さらに、前記骨格のさらなる安定化が観察される。
【００３９】
酸処理の場合、塩酸、リン酸、硫酸、酢酸、硝酸およびシュウ酸の使用が可能である。ここで、ホウ素含有量の減少の程度は、特に、使用される酸、その濃度および前記処理の温度による。本発明の範囲では、塩酸およびリン酸が、硫酸および硝酸と比べて、すでに濃度が低い場合にホウ素を抽出することが判明した。したがって、本発明の好ましいさらなる実施態様では、工程ｂ）におけるｐＨ値の調整は、塩酸またはリン酸を添加することによって行われる。
【００４０】
本発明の範囲において、工程ｃ）の前記懸濁液を撹拌する工程は、最高８０℃で行われることが有利であることがさらに判明した。したがって、本発明の好ましいさらなる実施態様は、工程ｃ）による前記懸濁液を撹拌する工程が、最高８０℃で行われることが企図される。しかし、最高撹拌温度は使用される酸による。ＨＣｌが８０℃の温度を必要とする一方、Ｈ3ＰＯ4では、すでに２５℃にて優れた結果が達成された。したがって、リン酸を使用する場合、最高撹拌温度は２５℃であるのが望ましい。最低撹拌温度０℃を可能な限り下回らないのが望ましい、それというのは、凍結した水は撹拌を妨げるからである。
【００４１】
前記撹拌時間は、少なくとも６時間、好ましくは少なくとも１２時間、特に好ましくは少なくとも２４時間である。実際は、撹拌時間は、約３６時間までであってよい。
【００４２】
工程ｄ）の固形物を単離する工程は、いずれの任意の方法により行われてよい。ここで、粒径に応じて、真空ろ過もしくは加圧ろ過が考えられる。
【００４３】
精製のために、前記固形物は、さらなる工程において、場合により繰り返し水で洗浄されてよい。
【００４４】
骨格で発生した欠陥は、高い焼成温度で、クリストバル石の発生下にシラノール縮合により修復させることが可能である。本発明による方法の範囲において、工程ｆ）の前記固形物を焼成する工程は、好ましくは最高５００℃、特に好ましくは最高４００℃、殊に好ましくは最高３５０℃の温度で行われる。
【００４５】
前記固形物を焼成する工程は、原則的に気流中で行われてよい。したがって、本発明のさらなる実施態様は、工程ｆ）の前記固形物を焼成する工程を気流中で行うことにある。
【００４６】
骨格中に発生した欠陥を、高い焼成温度にて、シラノール縮合により修復させることは、焼成工程の間に水または酸素の非存在が、不活性ガス、例えば、窒素の供給により保証されることによってさらに回避することができる。
【００４７】
したがって、本発明のさらなる実施態様では、工程ｆ）の前記固形物を焼成する工程は、純粋な窒素流中で行われる。
【００４８】
空気も窒素も焼成雰囲気として好適であるため、前記焼成は、有利には、いずれの窒素を含む雰囲気中で実施されてもよいことが一般に推測できる。したがって、本発明のさらなる実施態様は、窒素を含む雰囲気中での焼成を企図している。「窒素を含む雰囲気」は、窒素を分子の形態で含むガスまたは混合ガスであると理解される。したがって、前記焼成は、分子の窒素ガス（Ｎ2）の存在下、または窒素の他にさらなる分子種類、例えば水素（Ｈ2）を含むガスの存在下に実施されてよい。
【００４９】
過剰の酸を除去するために、得られた固形物は、室温に冷却した後、場合により複数回蒸留水で洗浄されてよい。最後に、前記焼成は、窒素流もしくは気流中で繰り返される。
【００５０】
したがって、本発明の好ましいさらなる実施態様は、上述の方法でもあり、ここで、工程ｆ）で得られた固形物は水で洗浄され、続いて工程ｆ）が繰り返される。
【００５１】
前記焼成の終了後、得られた固形物をメタノールで処理することが考えられる。ここで、前記固形物は、静止しているメタノールに浸漬されるか、または流れているメタノールによって浸水される。メタノールは、前記２つの場合、液状、気体状または液状／気体状に混合されていてよい。前記固形物のメタノールによる処理は、前記触媒の初期活性を低下させるものであり、これは、工業的使用において有利であることが明らかになっている。前記ホウ素ケイ酸塩をベースとする触媒のメタノール処理は、アルミノケイ酸塩をベースとする触媒のメタノール処理と類似に行われ、この処理は、本願の時点では、公開前のドイツ特許出願ＤＥ１０２０１２２１５９５６に記載されている。前記出願の内容は、その点において明確に参照される。メタノールの代わりに、前記固形物を別の好ましくは一価アルコール、例えば、エタノールで処理してもよい。
【００５２】
本発明の特に好ましい実施態様では、工程ａ）の（不純物または微量成分は別として）アルミニウムを含んでいないホウ素ケイ酸塩は、約３のＳｉＯ2／Ｂ2Ｏ3モル比、０．５質量％未満のホウ素含有量、および約４０５ｍ2／ｇのＢＥＴ法で測定される表面積を有しており、工程ｂ）のｐＨ値を調整する工程は、リン酸または塩酸の添加により行われ、工程ｃ）の前記懸濁液を撹拌する工程は、２０〜８０℃で、少なくとも２４時間行われ、および工程ｄ）の前記固形物を単離する工程は、真空ろ過または加圧ろ過により行われ、前記固形物は、工程ｅ）において水で洗浄されて、工程ｆ）の前記固形物を焼成する工程は、最高３５０℃の温度で窒素流または気流中で行われる。
【００５３】
本発明による方法により変性されたホウ素ゼオライトは、ＭＴＢＥの分解における触媒として、転化率９０％でＤＭＥおよびＣ8に関して低い選択性を有しており、それによって、ＭＴＢＥ分解における工業的な適用性に対する大きな可能性を示すものである。
【００５４】
したがって、本発明の対象は、上述の製造法により得られる、ＭＦＩ型のゼオライト構造を有するホウ素含有ケイ酸塩を含む触媒でもある。
【００５５】
本発明による方法により得られるゼオライト中のホウ素の割合が１質量％未満である場合に、転化率９０％でＤＭＥおよびＣ8に関する特に低い選択性が達成される。さらに、ホウ素含有量が０．５質量％未満であるのが特に好ましい。
【００５６】
本発明による方法によって、ＭＴＢＥを分解するための触媒として、ごくわずかなＤＭＥ選択性およびＣ8選択性を高活性と同時に有する、ゼオライト構造のホウ素含有ケイ酸塩を得ることができる。
【００５７】
以下の例は、本発明を具体的に説明するものである。
【００５８】
例
本発明による方法に使用される、ＭＦＩ構造型のホウ素を含むゼオライトの製造
別形１）
ＴＰＡＯＨ（テトラプロピルアンモニウムヒドロキシド）９０ｇ、コロイドケイ素の形態のＳｉＯ2（Ｓｉｇｍａ  Ａｌｄｒｉｃｈ社ＬＵＤＯＸ  ＡＳ  ４０）１１７ｇ、Ｈ3ＢＯ3（ホウ酸）１０ｇ、および蒸留水９０１ｇを、ビーカーで懸濁液に加工する。作成した溶液を、さらに５時間撹拌する。この間に、ｐＨ値は９．３〜９．６になる。続いて、前記合成溶液を、ＰＴＦＥ被覆を有するＢｕｅｃｈｉ（登録商標）のダブルジャケット撹拌反応器に移して、２４時間、１８５℃にて自生圧下に撹拌する。熱水合成の後、前記懸濁液中の固形物を真空ろ過により得る。残留しているフィルターケーキを、繰り返し蒸留水で洗浄して、続いて焼成する。前記固形物の焼成は、マッフル炉にて窒素流（２００ｍｌ／ｍｉｎ）で行われる。昇温速度は、１℃／ｍｉｎであり、終了温度５００℃を５時間維持する。
【００５９】
別形２）
ＴＰＡＢｒ（テトラプロピルアンモニウムブロミド）７９ｇ、ＮａＯＨ  ６ｇ、ＳｉＯ2（Ｓｉｇｍａ  Ａｌｄｒｉｃｈ社ＬＵＤＯＸ  ＡＳ  ３０）７２ｇ、Ｈ3ＢＯ3  ４ｇおよび蒸留水５２４ｇを、ビーカーで懸濁液に加工する。ｐＨ値は、１２．５７になる。続いて、前記合成溶液を撹拌反応器に移して、２４時間、１６５℃にて自生圧下に撹拌する。熱水合成後、前記懸濁液中の固形物を加圧ろ過により得る。残留しているフィルターケーキを、繰り返し蒸留水で洗浄して、続いて焼成する。前記固形物の焼成は、マッフル炉において気流中（２００ｍｌ／ｍｉｎ）で行われる。昇温速度は、１℃／ｍｉｎであり、終了温度４５０℃を８時間維持する。イオン交換のために、微細な粉末５ｇを、３パスで、２時間にわたり室温で、ＮＨ4Ｃｌ  ０．１モルおよびＮＨ4ＯＨ  １モルからなる溶液で処理する。絶えず撹拌して、ｐＨ値は、１０〜１１になる。イオン交換が終了した後、前記固形物を、再び加圧ろ過により前記懸濁液から分離させる。続いて、ＮＨ4ＯＨ  １モルのフィルターケーキを、拡散洗浄する。最後の工程において、得られた固形物を、マッフル炉内で気流中（２００ｍｌ／ｍｉｎ）で焼成する（昇温速度：１℃／ｍｉｎ；終了温度：４５０；時間：８時間）。
【００６０】
ホウ素ゼオライトをベースとする触媒の本発明による製造
例１：
別形２により製造された固形物３ｇを、蒸留水３００ｍｌと一緒に、ガラス製ダブルジャケット容器に移す。続いて、ＨＣｌ  ０．０１モルを添加して、目標設定に応じて、ｐＨ値を１〜５に調整できるようにする。前記溶液は、マグネットスターラーを使用して、全処理時間にわたり撹拌して、接続された温度計（熱媒油：エチレングリコール）で２０〜８０℃に温度調整する。２４時間後、前記懸濁液を、周囲温度に冷却して、粒径に応じて、真空ろ過または加圧ろ過によってろ過する。そこから得られた固形物を、繰り返し蒸留水で洗浄して、最後の工程で、マッフル炉内で窒素流もしくは気流中（２００ｍｌ／ｍｉｎ）で３５０℃（昇温速度：７℃／ｍｉｎ）にて５時間焼成する。
【００６１】
例２：
別形１により製造された固形物３ｇを、蒸留水３００ｍｌと一緒に、ガラス製ダブルジャケット容器に移す。続いて、８５％のＨ3ＰＯ4を添加して、目標設定に応じて、ｐＨ値を１〜５に調整できるようにする。前記溶液を、マグネットスターラーを使用して、全処理時間全体にわたり、室温で撹拌する。２４時間後、前記固形物を粒径に応じて真空ろ過または加圧ろ過によりろ過し、蒸留水で洗浄して焼成する。この焼成は、マッフル炉内で窒素流もしくは気流中（２００ｍｌ／ｍｉｎ）で３５０℃（昇温速度：７℃／ｍｉｎ）にて行う。過剰なＨ3ＰＯ4を除去するために、前記試料を室温に冷却後、複数回交互に蒸留水で洗浄してろ過する。最後に、３５０℃（昇温速度：７℃／ｍｉｎ）にて窒素流もしくは気流中での前記焼成を繰り返す。
【００６２】
本発明により製造された、ＭＴＢＥを分解するための触媒の使用：
前記反応成分を、分離された装入物から、量もしくは圧力を調整して、蒸発器によって触媒床に運ぶ。前記反応生成物の分析は、オンラインガスクロマトグラフィーを用いて行う。
【００６３】
２００〜２３０℃の反応温度、ならびに０．００５〜５ｈ-1の空間速度（ＷＨＳＶ）の変化によって、１０〜１００％の転化率を調整する。
【００６４】
例１によるホウ素ゼオライトは、ＭＴＢＥ分解に関して高活性を示しており、転化率９０％でＤＭＥ（０．２％）およびＣ8（０．００４％）に関して低い選択性を示している。
【００６５】
例２によるホウ素ゼオライトは、ＭＴＢＥ分解に関して高活性を示しており、転化率９０％でＤＭＥ（０．４％）およびＣ8（０．０１５％）に関して低い選択性を示している。